(57)【要約】  記録した際の発色性、粒状性、及び光沢性に優れ、インクジェット式記録ヘッドでの目詰まりを起こしにくく、さらに高彩度かつ高明度なレッド領域の色再現性に優れたマゼンタインク組成物を提供することを目的とする。  本発明は、１００００倍以下の希釈水溶液において、可視吸収スペクトルから算出されるＣＩＥ規格のａ*値が８０のときに、Ｌ*値が６０以上かつｂ*値が−１７以下である、マゼンタインク組成物を提供する。【特許請求の範囲】
【請求項１】
１００００倍以下の希釈水溶液において、可視吸収スペクトルから算出されるＣＩＥ規格のａ*値が８０のときに、Ｌ*値が６０以上かつｂ*値が−１７以下である、マゼンタインク組成物。
【請求項２】
２×１０-3ｇ／l顔料濃度の水溶液において、可視吸収スペクトルから算出されるＣＩＥ規格のＬ*値が９６以上かつａ*値が７．５以上である、請求項１記載のマゼンタインク組成物。
【請求項３】
１００００倍以上の希釈水溶液において、可視吸収スペクトルから算出されるＣＩＥ規格のＬ*値が９４のときに、ａ*値が１１．５以上かつｂ*値が−５．５以下である、請求項１記載のマゼンタインク組成物。
【請求項４】
γ型Ｃ．Ｉ．ピグメントバイオレット１９と、Ｃ．Ｉ．ピグメントレッド２０２と、の固溶体を少なくとも含む、請求項１記載のマゼンタインク組成物。
【請求項５】
１２０℃よりも高い温度で前記固溶体を混練して顔料混練物を作成する工程を含む製法により得られる顔料分散液を含む、請求項４記載のマゼンタインク組成物。
【請求項６】
１２０℃よりも高い温度で前記固溶体を混練して顔料混練物を作成する工程と、該顔料混練物を含む組成物を分散処理して分散処理物とする工程と、を含む製法により得られる顔料分散液を含む、請求項５記載のマゼンタインク組成物。
【請求項７】
前記製法は、さらに、前記分散処理物を限外ろ過分級処理する工程を含む、請求項６記載のマゼンタインク組成物。
【請求項８】
前記固溶体において、前記γ型Ｃ．Ｉ．ピグメントバイオレット１９の重量が、前記Ｃ．Ｉ．ピグメントレッド２０２の重量よりも大きい、請求項４記載のマゼンタインク組成物。
【請求項９】
前記固溶体において、前記γ型Ｃ．Ｉ．ピグメントバイオレット１９／前記Ｃ．Ｉ．ピグメントレッド２０２の重量比が、７０／３０〜５０／５０である、請求項４記載のマゼンタインク組成物。
【請求項１０】
湿潤剤として、多価アルコール類、糖類、エチレンオキサイド鎖を有する多価アルコール類を１種又は２種以上含む、請求項１〜９の何れかに記載のマゼンタインク組成物。
【請求項１１】
浸透剤として、ピロリドン類、アルカンジオール類、グリコールエーテル類を１種又は２種以上含む、請求項１〜９の何れかに記載のマゼンタインク組成物。
【請求項１２】
界面活性剤として、アセチレングリコール類、ポリシロキサン類を１種又は２種以上含む、請求項１〜９の何れかに記載のマゼンタインク組成物。
【請求項１３】
前記ポリシロキサン類は、下記一般式で表されるポリオルガノシロキサンである、請求項１２記載のマゼンタインク組成物。
【化５】
2007058245.tif 000013
（式中、Ｒは水素原子またはメチル基を表し、ａは７〜１３の整数を表し、ｍは２〜７７０の整数を表し、ｎは１〜５の整数を表す。）
【請求項１４】
前記ポリシロキサン類は、下記一般式で表されるポリオルガノシロキサンである、請求項１２記載のマゼンタインク組成物。
【化６】
2007058245.tif 000014
（式中、Ｒは水素原子またはメチル基を表し、ａは２〜１１の整数を表し、ｍは２〜５０の整数を表し、ｎは１〜５の整数を表す。）
【請求項１５】
インクジェット式記録に用いられる請求項１〜９の何れかに記載のインクジェット記録用マゼンタインク組成物。
【請求項１６】
請求項１〜９の何れかに記載のマゼンタインク組成物を含むインクカートリッジ。
【請求項１７】
請求項１〜９の何れかに記載のマゼンタインク組成物を用いて画像を形成する記録システム。
【請求項１８】
請求項１〜９の何れかに記載のマゼンタインク組成物を用いて画像が形成されてなる記録物。
【発明の詳細な説明】
【技術分野】
【０００１】
本発明は、新規なマゼンタインク組成物に関する。特に、記録した際の発色性、粒状性、及び光沢性に優れ、インクジェット式記録ヘッドでの目詰まりを起こしにくく、さらに高彩度かつ高明度なレッド領域の色再現性と紫領域の色再現性に優れたマゼンタインク組成物に関し、さらには、これを含むインクカートリッジ、これを用いた記録システム及び記録物に関する。
【背景技術】
【０００２】
従来、カラーインクジェット記録用のマゼンタインクとしては、単一結晶型のＣ．Ｉ．ピグメントレッド１２２や、Ｃ．Ｉ．ピグメントバイオレット１９、３２などの顔料を色材として用いたマゼンタインクが提案されている（例えば、特許文献１、特許文献２を参照）。【０００３】
単一結晶型のＣ．Ｉ．ピグメントレッド１２２（以下、単一結晶型ＰＲ１２２ということがある）は、発色性、粒状性、及び光沢性に比較的優れており、また、発色性が良好なため顔料濃度を比較的低くしても色再現性が比較的良好であることが分かっている。
しかしながら、より一層、記録した際の発色性、粒状性、及び光沢性に優れ、さらに高彩度かつ高明度なレッド領域の色再現性と紫領域の色再現性に優れたマゼンタインクの提供が望まれている。【０００４】
また、Ｃ．Ｉ．ピグメントバイオレット１９、３２（以下、それぞれＰＶ１９、ＰＶ３２ということがある）についても、記録した際の発色性、粒状性、及び光沢性、さらに高彩度かつ高明度なレッド領域の色再現性と紫領域の色再現性のさらなる改善が望まれている。
すなわち、ＰＶ１９は高Ｌ*値は得られるもののａ*値が比較的小さく、さらなる高彩度が望まれていた。また、ＰＶ１９はｂ*値が比較的大きいために、低明度な紫領域の色再現性に優れたマゼンタインクの提供が望まれていた。一方、ＰＶ３２は高ａ*値及び高Ｌ*値が十分に実現されておらず、さらなる高明度が望まれていた。また、発色性、粒状性、及び光沢性のさらなる向上も望まれていた。【０００５】
【特許文献１】特開２００３−２６８２７５号公報
【特許文献２】特開２００２−０３０２３０号公報
【発明の開示】
【発明が解決しようとする課題】
【０００６】
そこで、本発明は、記録した際の発色性、粒状性、及び光沢性に優れ、インクジェット式記録ヘッドでの目詰まりを起こしにくく、さらに高彩度かつ高明度なレッド領域の色再現性と紫領域の色再現性に優れたマゼンタインク組成物を提供することを目的の一つとする。【０００７】
また、本発明は、上記の優れたマゼンタインク組成物を含むインクカートリッジを提供することを他の目的とする。【０００８】
また、本発明は、上記の優れたマゼンタインク組成物を用いた記録システム及び記録物を提供することを更に他の目的とする。
【課題を解決するための手段】
【０００９】
本発明者らは、鋭意研究を重ねた結果、色材として、１００００倍以下の希釈水溶液において、可視吸収スペクトルから算出されるＣＩＥ規格のａ*値が８０のときに、Ｌ*値が６０以上かつｂ*値が−１７以下である、マゼンタインク組成物が、発色性、粒状性、及び光沢性に優れ、さらに高彩度かつ高明度なレッド領域の色再現性と紫領域の色再現性に優れることを見出し、本発明を完成するに至った。【００１０】
すなわち、本発明は、（１）１００００倍以下の希釈水溶液において、可視吸収スペクトルから算出されるＣＩＥ規格のａ*値が８０のときに、Ｌ*値が６０以上かつｂ*値が−１７以下である、マゼンタインク組成物；（２）２×１０-3ｇ／l顔料濃度の水溶液において、可視吸収スペクトルから算出されるＣＩＥ規格のＬ*値が９６以上かつａ*値が７．５以上である、前記（１）記載のマゼンタインク組成物；（３）１００００倍以上の希釈水溶液において、可視吸収スペクトルから算出されるＣＩＥ規格のＬ*値が９４のときに、ａ*値が１１．5以上かつｂ*値が−５．5以下である、前記（１）記載のマゼンタインク組成物；（４）γ型Ｃ．Ｉ．ピグメントバイオレット１９と、Ｃ．Ｉ．ピグメントレッド２０２と、の固溶体を少なくとも含む、前記（１）記載のマゼンタインク組成物；（５）１２０℃よりも高い温度で前記固溶体を混練して顔料混練物を作成する工程を含む製法により得られる顔料分散液を含む、前記（４）記載のマゼンタインク組成物；（６）１２０℃よりも高い温度で前記固溶体を混練して顔料混練物を作成する工程と、該顔料混練物を含む組成物を分散処理して分散処理物とする工程と、を含む製法により得られる顔料分散液を含む、前記（５）記載のマゼンタインク組成物；（７）前記製法は、さらに、前記分散処理物を限外ろ過分級処理する工程を含む、前記（６）記載のマゼンタインク組成物；（８）前記固溶体において、前記γ型Ｃ．Ｉ．ピグメントバイオレット１９の重量が、前記Ｃ．Ｉ．ピグメントレッド２０２の重量よりも大きい、前記（４）記載のマゼンタインク組成物；（９）前記固溶体において、前記γ型Ｃ．Ｉ．ピグメントバイオレット１９／前記Ｃ．Ｉ．ピグメントレッド２０２の重量比が、７０／３０〜５０／５０である、前記（４）記載のマゼンタインク組成物；（１０）湿潤剤として、多価アルコール類、糖類、エチレンオキサイド鎖を有する多価アルコール類を１種又は２種以上含む、前記（１）〜（９）の何れかに記載のマゼンタインク組成物；（１１）浸透剤として、ピロリドン類、アルカンジオール類、グリコールエーテル類を１種又は２種以上含む、前記（１）〜（９）の何れかに記載のマゼンタインク組成物；（１２）界面活性剤として、アセチレングリコール類、ポリシロキサン類を１種又は２種以上含む、前記（１）〜（９）の何れかに記載のマゼンタインク組成物；（１３）前記ポリシロキサン類は、下記一般式で表されるポリオルガノシロキサンである、前記（１２）記載のマゼンタインク組成物
【化１】
2007058245.tif 000002
（式中、Ｒは水素原子またはメチル基を表し、ａは７〜１３の整数を表し、ｍは２〜７７０の整数を表し、ｎは１〜５の整数を表す。）；
（１４）前記ポリシロキサン類は、下記一般式で表されるポリオルガノシロキサンである、前記（１２）記載のマゼンタインク組成物
【化２】
2007058245.tif 000003
（式中、Ｒは水素原子またはメチル基を表し、ａは２〜１１の整数を表し、ｍは２〜５０の整数を表し、ｎは１〜５の整数を表す。）；（１５）インクジェット式記録に用いられる前記（１）〜（９）の何れかに記載のインクジェット記録用マゼンタインク組成物；（１６）前記（１）〜（９）の何れかに記載のマゼンタインク組成物を含むインクカートリッジ；（１７）前記（１）〜（９）の何れかに記載のマゼンタインク組成物を用いて画像を形成する記録システム；（１８）前記（１）〜（９）の何れかに記載のマゼンタインク組成物を用いて画像が形成されてなる記録物；を提供する。
【発明の効果】
【００１１】
本発明によれば、記録した際の発色性、粒状性、及び光沢性に優れ、インクジェット式記録ヘッドでの目詰まりを起こしにくく、さらに高彩度かつ高明度なレッド領域の色再現性と紫領域の色再現性に優れたマゼンタインク組成物、当該優れたマゼンタインク組成物を含むインクカートリッジ、並びに当該優れたマゼンタインク組成物を用いた記録システム及び記録物が提供される。
【図面の簡単な説明】
【００１２】
【図１】各マゼンタインク組成物を用いて記録した記録物のａ*値とｂ*値の関係を示すグラフである。
【図２】各マゼンタインク組成物を用いて記録した記録物のａ*値とＬ*値の関係を示すグラフである。
【図３】各マゼンタインク組成物を用いて希釈した水溶液のＬ*値とａ*値の関係を示すグラフである。
【図４】各マゼンタインク組成物を用いて希釈した水溶液のＬ*値とｂ*値の関係を示すグラフである。
【発明を実施するための最良の形態】
【００１３】
次に、本発明の実施の形態について説明する。以下の実施形態は、本発明を説明するための例示であり、本発明をこの実施形態にのみ限定する趣旨ではない。本発明は、その要旨を逸脱しない限り、さまざまな形態で実施することができる。【００１４】
〔マゼンタインク組成物〕
本発明のマゼンタインク組成物は、１００００倍以下の希釈水溶液において、可視吸収スペクトルから算出されるＣＩＥ規格のａ*値が８０のときに、Ｌ*値が６０以上かつｂ*値が−１７以下のものである。
このような構成としたことにより、記録した際の発色性、粒状性、及び光沢性に優れ、インクジェット式記録ヘッドでの目詰まりを起こしにくく、さらに高彩度かつ高明度なレッド領域の色再現性と紫領域の色再現性に優れたマゼンタインク組成物が提供される。【００１５】
本発明のマゼンタインク組成物は、発色性が良好なため顔料濃度を比較的低くしても高彩度かつ高明度の領域での色再現性が優れている。顔料濃度が比較的低くても色再現性に優れているので、顔料濃度を高めることによってインクの粘度が高くなってしまうことを防ぐことができる。
また、本発明のマゼンタインク組成物は、顔料を高濃度化した場合の普通紙における発色性の向上が顕著である。
さらに、本発明のマゼンタインク組成物は、耐ガス性、耐光性、及び耐メタメリズム性にも優れている。【００１６】
上記マゼンタインク組成物は、２×１０-3ｇ／l顔料濃度の水溶液において、可視吸収スペクトルから算出されるＣＩＥ規格のＬ*値が９６以上かつａ*値が７．５以上であるものであることが好ましい。
このような好適な構成とすることにより、上記の本発明の効果に加えて、特に粒状性及び発色性が顕著に優れたマゼンタインク組成物が提供される。【００１７】
上記マゼンタインク組成物は、１００００倍以上の希釈水溶液において、可視吸収スペクトルから算出されるＣＩＥ規格のＬ*値が９４のときに、ａ*値が１１．５以上かつｂ*値が−５．５以下であるであることが好ましい。
このような好適な構成とすることにより、上記の本発明の効果に加えて、特に粒状性、発色性、光沢性、耐メタメリズム性、耐ガス性、耐光性が顕著に優れたマゼンタインク組成物が提供される。【００１８】
上記マゼンタインク組成物は、γ型Ｃ．Ｉ．ピグメントバイオレット１９と、Ｃ．Ｉ．ピグメントレッド２０２と、の固溶体を少なくとも含むものであることが好ましい。
このような好適な構成とすることにより、上記の本発明の効果を一層達成することができる。
「γ型Ｃ．Ｉ．ピグメントバイオレット１９と、Ｃ．Ｉ．ピグメントレッド２０２と、の固溶体」とは、γ型ＰＶ１９と、ＰＲ２０２とが固体で互いに溶けた状態をなす結晶を意味する。【００１９】
上記好適なマゼンタインク組成物は、所定の固溶体を少なくとも含むことを特徴とするものであって、該固溶体を含む限り、ＰＶ１９、ＰＶ３２等のその他のマゼンタ系顔料あるいはその他の顔料をさらに含んでいてもよい。また、該固溶体のγ型ＰＶ１９とＰＲ２０２との量比は本発明の範囲内で適宜調整できるものである。【００２０】
上記において、可視吸収スペクトルから算出されるＣＩＥ規格のＬ*値、ａ*値、及びｂ*値は、例えば日立製作所社製のＵ３３００等を用いて、スキャンスピードで６００ｎｍ／ｍｉｎ、測定波長範囲３８０〜８００ｎｍ、スリット幅２．０ｎｍの条件で透過率測定し、Ｄ６５光源、視野角２度において算出することにより得ることができる。【００２１】
上記マゼンタインク組成物は、１２０℃よりも高い温度で前記固溶体を混練して顔料混練物を作成する工程を含む製法により得られる顔料分散液を含むものであることが好ましい。【００２２】
上記マゼンタインク組成物は、１２０℃よりも高い温度で前記固溶体を混練して顔料混練物を作成する工程と、該顔料混練物を含む組成物を分散処理して分散処理物とする工程と、を含む製法により得られる顔料分散液を含むものであることが好ましい。【００２３】
前記製法は、さらに、前記分散処理物を限外ろ過分級処理する工程を含むものであることが好ましい。
固溶体は非常に分散が進むのが速く、生産効率的には優れているが、急速に分散してしまうと、目詰まり性や発色性にばらつきが生じてしまう。そこで、目詰まりを抑制するのに効果的なのが、微粒子分散をする前に、混錬することである。また、色ばらつきを抑制するのに効果的なのが、限外ろ過分級である。【００２４】
前記固溶体においては、前記γ型Ｃ．Ｉ．ピグメントバイオレット１９の重量が、前記Ｃ．Ｉ．ピグメントレッド２０２の重量よりも大きいことが好ましい。
また、前記固溶体において、前記γ型Ｃ．Ｉ．ピグメントバイオレット１９／前記Ｃ．Ｉ．ピグメントレッド２０２の重量比が、７０／３０〜５０／５０であることが好ましい。
このような好適な構成とすることにより、記録した際の発色性に優れ、また高彩度かつ高明度なレッド領域の色再現性及び紫領域の色再現性に優れたマゼンタインク組成物が提供される。【００２５】
本発明に係るマゼンタインク組成物は、色材として顔料を使用するとともに、該顔料を分散するための分散剤を含有するものが好ましい。分散剤は、この種の顔料インクに使用可能であるものを特に制限なく用いることができ、例えば、カチオン性分散剤、アニオン性分散剤、ノニオン性分散剤や界面活性剤等が挙げられる。
アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。
ノニオン性分散剤としては、ポリビニルピロリドン、ポリプロピレングリコール、ビニルピロリドン−酢酸ビニル共重合体等が挙げられる。
分散剤としての界面活性剤としては、ドデシルベンゼンスルホン酸ナトリウム、ラウリル酸ナトリウム、ポリオキシエチレンアルキルエーテルサルフェートのアンモニウム塩等のアニオン性界面活性剤、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等のノニオン性界面活性剤、が挙げられる。特に、顔料の分散安定性を高める観点から、スチレン−（メタ）アクリル酸共重合体を用いることが好ましい。【００２６】
また、本発明に係るマゼンタインクは、湿潤剤として、多価アルコール類、糖類、エチレンオキサイド鎖を有する多価アルコール類を１種又は２種以上含むことが好ましい。
湿潤剤を加えることによって、インクジェット記録用に用いた場合に、インクの乾燥を防いでインクジェットプリンタのヘッドでの目詰まりが抑制される。
湿潤剤としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；糖アルコール等の糖類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等のエチレンオキサイド鎖を有する多価アルコール類；等が挙げられ、これらの１種又は２種以上が用いられる。【００２７】
また、本発明に係るマゼンタインク組成物は、浸透剤として、ピロリドン類、アルカンジオール類、グリコールエーテル類を１種又は２種以上含むことが好ましい。
浸透剤を加えることによって、記録媒体への濡れ性を高めてインクの浸透性を高めることができる。
浸透剤としては、例えば、２−ピロリドン、Ｎ−メチル−２−ピロリドン等のピロリドン類；１，２−ペンタンジオール、１，２−ヘキサンジオール等のアルカンジオール等；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等のグリコールエーテル類；が挙げられ、これらの１種又は２種以上含むことが好ましい。【００２８】
また、本発明に係るマゼンタインク組成物は、界面活性剤として、アセチレングリコール類、ポリシロキサン類を１種又は２種以上含むことが好ましい。
界面活性剤を加えることによって、記録媒体への濡れ性を高めてインクの浸透性を高めることができる。【００２９】
界面活性剤として用いることができるポリシロキサン類としては、下記一般式で表されるポリオルガノシロキサンが好ましい。
【化３】
2007058245.tif 000004
（式中、Ｒは水素原子またはメチル基を表し、ａは７〜１３の整数を表し、ｍは２〜７７０の整数を表し、ｎは１〜５の整数を表す。）
このような好適な構成とすることにより、光沢感が一層向上した記録物を得ることができる。【００３０】
また、ポリシロキサン類としては、下記一般式で表されるポリオルガノシロキサンも好適である。
【化４】
2007058245.tif 000005
（式中、Ｒは水素原子またはメチル基を表し、ａは２〜１１の整数を表し、ｍは２〜５０の整数を表し、ｎは１〜５の整数を表す。）
このような好適な構成とすることにより、印刷本紙に記録した際の凝集むらを抑制することができる。【００３１】
本発明のマゼンタインク組成物がポリオルガノシロキサンを含む場合、一種の上記ポリオルガノシロキサンを含んでもよいし、又は二種以上の上記ポリオルガノシロキサンを含んでもよい。【００３２】
また、本発明に係るマゼンタインク組成物は、インクの乾燥時間を短縮する観点から、低沸点有機溶媒を含んでもよい。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。【００３３】
本発明に係るマゼンタインク組成物は、前述した顔料、分散剤、湿潤剤、低沸点有機溶媒、浸透剤、界面活性剤等の成分を含有し、バランスとして水を含有することが好ましい。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。【００３４】
本発明に係るマゼンタインク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。【００３５】
本発明に係るマゼンタインク組成物は、その用途に特に制限はないが、ノズルからインクの液滴を吐出させ、該液滴を記録媒体に付着させて文字や図形等の画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。【００３６】
本発明のマゼンタインク組成物は、インクジェット式記録に用いられる、インクジェット記録用マゼンタインク組成物であってもよい。【００３７】
〔インクカートリッジ〕
本発明のインクカートリッジは、上記のマゼンタインク組成物を含むものである。
本発明に係るインクカートリッジによれば、記録した際の発色性、粒状性、及び光沢性に優れ、インクジェット式記録ヘッドでの目詰まりを起こしにくく、さらに高彩度かつ高明度なレッド領域の色再現性に優れた画像を得ることができる。【００３８】
〔記録システム〕
本発明の記録システムは、上記のマゼンタインク組成物を用いて画像を形成するものである。
本発明に係る記録システムによれば、記録した際の発色性、粒状性、及び光沢性に優れ、インクジェット式記録ヘッドでの目詰まりを起こしにくく、さらに高彩度かつ高明度なレッド領域の色再現性に優れた画像を得ることができる。【００３９】
〔記録物〕
本発明の記録物は、上記のマゼンタインク組成物を用いて画像が形成されてなる。
本発明に係るマゼンタインク組成物は、画像を形成するための記録媒体として、インクジェット記録方法等において通常用いられる記録媒体に制限なく適用できるが、塗工層を有するメディアや普通紙（被記録面に繊維が露呈している記録媒体）等に好適に適用される。
【実施例】
【００４０】
以下、本発明を実施例によりさらに詳細に説明するが、本発明はこれらの実施例に限定されるものではない。当業者は、以下に示す実施例のみならず様々な変更を加えて実施することが可能であり、かかる変更も本特許請求の範囲に包含される。【００４１】
〔実施例Ａ〕
本発明に係るマゼンタインク組成物として、γ型ＰＶ１９とＰＲ２０２との固溶体（以下、固溶体という）であってγ型ＰＶ１９とＰＲ２０２の重量割合が７０：３０である固溶体タイプ１を含むマゼンタインク組成物を調整した。
固溶体のタイプ１の濃度が２重量％の組成物（Ｍ１−１）、４重量％の組成物（Ｍ１−２）、６重量％の組成物（Ｍ１−３）をそれぞれ調整した。【００４２】
＜Ｍ１−１；実施例＞
固溶体−タイプ１                              ２．０重量％
分散剤（スチレン−アクリル酸共重合体）        ２．８重量％
グリセリン                                  １２．０重量％
１，２−ヘキサンジオール                      ７．０重量％
トリエタノールアミン                          ０．９重量％
ＫＦ−３５３Ａ（信越化学工業株式会社製）      ０．１重量％
超純水                                              残分
計  １００．０重量％【００４３】
＜Ｍ１−２；実施例＞
固溶体−タイプ１                              ４．０重量％
分散剤（スチレン−アクリル酸共重合体）        ２．０重量％
グリセリン                                  １４．０重量％
１，２−ヘキサンジオール                      ７．０重量％
トリエタノールアミン                          ０．９重量％
ＫＦ−３５３Ａ（信越化学工業株式会社製）      ０．１重量％
超純水                                              残分
計  １００．０重量％【００４４】
＜Ｍ１−３；実施例＞
固溶体−タイプ１                                ６．０重量％
分散剤（スチレン−アクリル酸共重合体）          ２．４重量％
グリセリン                                    １２．０重量％
１，２−ヘキサンジオール                      ７．０重量％
トリエタノールアミン                          ０．９重量％
ＫＦ−３５３Ａ（信越化学工業株式会社製）      ０．１重量％
超純水                                              残分
計  １００．０重量％【００４５】
また、同じく実施例として、固溶体タイプ１に代えてγ型ＰＶ１９とＰＲ２０２の重量割合が５５：４５である固溶体タイプ２を含めた以外は（Ｍ１−１）〜（Ｍ１−３）と組成が同一のマゼンタインク組成物を調整し、固溶体タイプ２の濃度が２重量％の組成物（Ｍ２−１）、４重量％の組成物（Ｍ２−２）、６重量％の組成物（Ｍ２−３）をそれぞれ調整した。【００４６】
また、比較例として、固溶体タイプ１に代えて単一結晶型ＰＲ１２２を含めた以外は（Ｍ１−１）〜（Ｍ１−３）と組成が同一のマゼンタインク組成物を調整し、単一結晶型ＰＲ１２２の濃度が２重量％の組成物（ｍ３−１）、４重量％の組成物（ｍ３−２）、６重量％の組成物（ｍ３−３）を得た。【００４７】
また、比較例として、固溶体タイプ１に代えてＰＶ１９を含めた以外は（Ｍ１−１）〜（Ｍ１−３）と組成が同一のマゼンタインク組成物を調整し、ＰＶ１９の濃度が２重量％の組成物（ｍ４−１）、４重量％の組成物（ｍ４−２）、６重量％の組成物（ｍ４−３）を得た。【００４８】
また、比較例として、固溶体タイプ１に代えてＰＶ３２を含めた以外は（Ｍ１−１）〜（Ｍ１−３）と組成が同一のマゼンタインク組成物を調整し、ＰＶ３２の濃度が２重量％の組成物（ｍ５−１）、４重量％の組成物（ｍ５−２）、６重量％の組成物（ｍ５−３）を得た。【００４９】
上記のようにして調整した各マゼンタインク組成物について、水で２０００倍希釈、及び１００００倍希釈を行い、それぞれの希釈水溶液について、Ｌ*値、ａ*値、ｂ*値を測定した。
各水溶液のＬ*値、ａ*値、ｂ*値の測定は、日立製作所社製のＵ３３００を用いて行った。具体的には、スキャンスピード６００ｎｍ／ｍｉｎ、測定波長範囲３８０〜８００ｎｍ、スリット幅２．０ｎｍの条件で透過率測定し、Ｄ６５光源、視野角２度において算出した。
その結果を表１に示す。【００５０】
【表１】
2007058245.tif 000006
【００５１】
表１に示すように、本発明の実施例のマゼンタインク組成物（Ｍ１、Ｍ２）であれば、１００００倍以下の希釈水溶液において、可視吸収スペクトルから算出されるＣＩＥ規格値が、高Ｌ*値かつ高ａ*値であり色再現性に優れていることが判った。また、実施例に係るマゼンタインク組成物（Ｍ１、Ｍ２）は、１００００倍以下の希釈水溶液において、可視吸収スペクトルから算出されるＣＩＥ規格値が、ＰＶ１９（ｍ４）よりも若干、低明度ではあるが、ｂ*値がより小さいことが判った。【００５２】
表１に示すように、実施例に係るマゼンタインク組成物（Ｍ１、Ｍ２）は、１００００倍希釈、２重量％（２×１０-3ｇ／l顔料濃度水溶液）の場合において、Ｌ*値が９６以上かつａ*値が７．５以上であった。【００５３】
表１の１００００倍希釈水溶液、２．０重量％濃度のデータをグラフ化したものを図３、４に示す。すなわち、図３は、１００００倍希釈水溶液のＬ*値とａ*値の関係を示すグラフである。図４は、１００００倍希釈水溶液のＬ*値とｂ*値の関係を示すグラフである。【００５４】
図３及び図４に示すように、実施例に係るマゼンタインク組成物（Ｍ１、Ｍ２）は、１００００倍以上の希釈水溶液において、Ｌ*値が９４のときに、ａ*値が１１．5以上かつｂ*値が−５．5以下であった。【００５５】
〔実施例Ｂ〕
上記固溶体タイプ１を含むマゼンタインク組成物を以下の組成により調整した。
固溶体−タイプ１                              ４．０重量％
分散剤（スチレン−アクリル酸共重合体）        ２．０重量％
グリセリン                                  １４．０重量％
１，２−ヘキサンジオール                      ７．０重量％
トリエタノールアミン                          ０．９重量％
ＫＦ−３５３Ａ（信越化学工業株式会社製）      ０．１重量％
超純水                                              残分
計  １００．０重量％【００５６】
また、４．０重量％の上記固溶体タイプ１に代えて、４．０重量％の固溶体の上記固溶体タイプ２を用いた以外は同様の組成によるインク組成物、４．０重量％の単一結晶型ＰＲ１２２を用いた以外は同様の組成によるインク組成物、４．０重量％のＰＶ１９を用いた以外は同様の組成によるインク組成物、４．０重量％のＰＶ３２を用いた以外は同様の組成によるインク組成物を、それぞれ調整した。【００５７】
その後、ａ*値が８０となるように各インク組成物を水で希釈した。上記固溶体タイプ１を含む水溶液は約８１０倍、上記固溶体タイプ２を含む水溶液は約６５０倍、単一結晶型ＰＲ１２２を含む水溶液は約７００倍、ＰＶ１９を含む水溶液は約５００倍、ＰＶ３２を含む水溶液は約１５００倍の希釈が必要とされた。【００５８】
各水溶液のＬ*値、ａ*値、ｂ*値の測定は、日立製作所社製のＵ３３００を用いて行った。具体的には、スキャンスピード６００ｎｍ／ｍｉｎ、測定波長範囲３８０〜８００ｎｍ、スリット幅２．０ｎｍの条件で透過率測定し、Ｄ６５光源、視野角２度において算出した。【００５９】
結果を下記の表２に示す。
【表２】
2007058245.tif 000007
【００６０】
表２に示すように、上記固溶体タイプ１及びタイプ２は、１００００倍以下の希釈水溶液において、ａ*値が８０のとき、Ｌ*値が６０以上かつｂ*値が−１７以下であった。
このような特性を示す実施例のマゼンタインク組成物を用いることにより、記録物において、高Ｌ*値かつ高ａ*値かつ、低ｂ*値を色再現することができ、高明度な赤領域の色再現性に優れるだけではなく、紫領域の色再現性についても優れる。【００６１】
〔実施例Ｃ〕
上記固溶体タイプ１を含むマゼンタインク組成物を以下の組成により調整した。
＜タイプ１；実施例１＞
固溶体−タイプ１                    ３．０重量％
分散剤（スチレン−アクリル酸共重合体）        ０．９重量％
グリセリン                                  １４．０重量％
１，２−ヘキサンジオール                      ７．０重量％
トリエタノールアミン                          ０．９重量％
ＫＦ−３５３Ａ（信越化学工業株式会社製）      ０．１重量％
超純水                                              残分
計  １００．０重量％【００６２】
また、実施例１の界面活性剤であるＫＦ−３５３Ａ（信越化学工業株式会社製）に代えて、ＫＦ−９４５Ａ（信越化学工業株式会社製）を０．１重量％用いた以外は同様の組成による実施例２、ＡＷ−３（信越化学工業株式会社製）を０．０７重量％及びＫＦ−６０１７（信越化学工業株式会社製）を０．０３重量％用いた以外は同様の組成による実施例３、ＡＷ−３（信越化学工業株式会社製）を０．０９重量％及びＸ−２２−６５５１（信越化学工業株式会社製）を０．０１重量％用いた以外は同様の組成による実施例４、ＳＦ−４６５（信越化学工業株式会社製）を０．１重量％用いた以外は同様の組成による実施例５、の各組成物を調整した。【００６３】
（光沢感の評価）
上記で得られた各マゼンタインク組成物を、インクジェットプリンタＰＸ-Ｇ９００（セイコーエプソン社製）に充填し、塗工層を有するメディアの一例として、上述した写真用紙＜光沢＞（セイコーエプソン社製）に印刷して、各記録物を得た。印刷は、Ｄｕｔｙを５〜１００まで変化させて（インク重量０．３〜１３ｍｇ／ｉｎｃｈ2）、各マゼンタインクを吐出した。【００６４】
得られた記録物について、自動変角光度計（ＧＰ−２００型、村上色彩技術研究所製）を用いて、入射角４５度（スリット幅：入射側φ１ｍｍ、反射側φ１．５ｍｍ）、感度５００、煽り角度０度で、反射角４２〜４８度の反射光強度を測定した。このとき、光源に１２Ｖ−５０Ｗのハロゲンランプ、フィルターにＮＤ−１０を用い、標準版の光沢度が４４２．５になるように、光源に印可する電圧を調整した。記録物の光沢度は、この測定条件下で測定された反射光強度の各値のうち最高値を意味する。なお、再現誤差は±２．０以下であった。
下記式により記録物の光沢感を算出した。
光沢感＝（光沢度）／（鮮映性）2
ここで、光沢度とは、上記測定で得られた光沢度を意味し、また、鮮映性とは、記録画像の鮮映の程度を示すものの（写像性ともいう）であり、上記の光沢度測定の際に測定された反射光強度の各値の中から、その値が０．６以上となる反射角度の幅をいう。なお、上記式で算出された光沢感は、人の目視による光沢性の評価と略一致するものである。評価基準は以下の通りとした。評価結果は、表３に示される通りであった。
Ａ：最高光沢度が３０以上
Ｂ：最高光沢度が３０未満【００６５】
（インクの凝集むらの評価）
上記で得られた各インク組成物を、インクジェットプリンタ（ＰＸ−Ｇ９００、セイコーエプソン社製）のインクカートリッジに装着し、印刷本紙であるＯＫトップコートプラス（王子製紙製）に、２８８０×１４４０ｄｐｉの解像度で印刷を行った。この際の印刷条件として、記録ヘッドの１駆動によって７２０×１８０ｄｐｉの解像度となるような単方向の記録方法において７ｎｇのドット重量となるように、インクの吐出量の調整を行った。なお、駆動ヘッドは２００ｃｐｓである。
得られた各記録物において、下記のような基準によりインクの凝集むらの評価を行った。
Ａ：３．６ｍｇ／ｉｎｃｈ2のインク重量でも、凝集むらがない
Ｂ：２．８ｍｇ／ｉｎｃｈ2のインク重量でも、凝集むらがない
Ｃ：２．８ｍｇ／ｉｎｃｈ2のインク重量でも、凝集むらが発生する
評価結果は、表３に示される通りであった。
【表３】
2007058245.tif 000008
【００６６】
表３に示すように、実施例１〜５においては、光沢感と、印刷本紙に記録した際の凝集むらの抑制と、を両立できることが判った。【００６７】
（記録物の評価）
次に、実施例１の上記固溶体タイプ１に代えて、上記固溶体タイプ２を用いた以外は同様の組成による実施例２、単一結晶型ＰＲ１２２を用いた以外は同様の組成による比較例１、ＰＶ１９を用いた以外は同様の組成による比較例２、ＰＶ３２を用いた以外は同様の組成による比較例３を調整した。
実施例１、２及び比較例１〜３の各マゼンタインク組成物を、インクジェットプリンタＰＸ-Ｇ９００（セイコーエプソン社製）に充填し、塗工層を有するメディアの一例として、上述した写真用紙＜光沢＞（セイコーエプソン社製）に印刷して、各記録物を得た。
印刷は、Ｄｕｔｙを５〜１００まで変化させて（インク重量０．３〜１３ｍｇ／ｉｎｃｈ2）、各マゼンタインクを吐出した。
得られた記録物をＳＰＭ−５０（グレタグマクベス社製）でＤ５０光源、視野角２度、フィルターなしで、ＣＩＥで規定するＬ*値、ａ*値、ｂ*値を測定した。その結果を図１、２に示す。【００６８】
図１は、各マゼンタインク組成物を用いて記録した記録物のａ*値とｂ*値の関係を示すグラフである。
図２は、各マゼンタインク組成物を用いて記録した記録物のａ*値とＬ*値の関係を示すグラフである。【００６９】
図２に示すように、記録物においても高Ｌ*値かつ高ａ*値の色再現性に優れ、高明度な赤領域の色再現性に優れていた。
さらに、図１及び図２に示すように、記録物において高Ｌ*値かつ高ａ*値で高明度な赤領域の色再現性に優れるだけではなく、低ｂ*値であり紫領域の色再現性についても優れていた。すなわち、記録物において、高Ｌ*値かつ高ａ*値かつ、低ｂ*値を色再現できることが判った。【００７０】
〔実施例Ｄ〕
上記固溶体タイプ１、及びγ型ＰＶ１９とＰＲ２０２の重量割合が４０：６０である固溶体タイプ３を含むマゼンタインク組成物を以下のようにして調整した。
＜タイプ１；実施例６＞
（顔料混練物の作成）
上記固溶体タイプ１を、以下の配合割合で、密閉系の加圧ニーダーに仕込み、１３０℃で１０時間混練し、顔料混練物を作成した。
固溶体−タイプ１                                          ２０重量部
分散剤（スチレン−メチルスチレン−アクリル酸共重合体；酸価260、
重量平均分子量18000、ガラス転移温度110度）      １０重量部
グリセリン                                                １５重量％
イソプロピルアルコール                                      ４重量部
計  ４９重量部【００７１】
次に、以下に示す各成分を攪拌機に仕込み、１３０℃で２時間過熱攪拌し、顔料分散前調整液を作成した。
（顔料分散前調整液の作成）
前記顔料混練物                                            ４９重量部
トリエタノールアミン（中和剤）                              ３重量部
イオン交換水                                              ４８重量部
計１００重量部【００７２】
（顔料分散後調整物の作成）
次に、微細化可能ビーズミル（５０ｎｍの有機顔料微粒子生成能力を有する）に、逐次、前記得られた顔料分散前調整液を仕込み、３パス処理により分散処理して、顔料分散後調整物を作成した。【００７３】
（顔料分散液の作成）
さらに、得られた顔料分散後調整物を水酸化ナトリウムで、ｐＨ８．５に調整し、25000Gで５分間遠心処理して粗大粒子を除去し、固形分が１０重量％になるようにイオン交換水で調整して、顔料分散液を得た。
得られた顔料分散液は、高濃度着色液体組成物であり、ｐＨ８．３、顔料粒子径（体積５０％分散径）は、１００ｎｍであった。【００７４】
（マゼンタインク組成物の作成）
そして、以下に示す組成によってマゼンタインク組成物を得た。
前記顔料分散液                              ４０．０重量％
グリセリン                                  １４．０重量％
１，２−ヘキサンジオール                      ７．０重量％
トリエタノールアミン                          ０．９重量％
ＢＹＫ３４７                                  ０．１重量％
超純水                                              残分
計  １００．０重量％【００７５】
＜タイプ３；実施例７＞  （顔料混練物の作成）
上記固溶体タイプ１を２０重量部に代えて、γ型ＰＶ１９とＰＲ２０２の重量割合が４０：６０である固溶体タイプ３を２０重量部用いた以外は、上記実施例６と同様にして、固溶体タイプ３を含むマゼンタインク組成物を調整した。【００７６】
実施例６、７のマゼンタインク組成物を調整後、ａ*値が８０となるように各インク組成物を水で希釈した。実施例６の水溶液では約８２０倍、実施例７の水溶液では約６４０倍の希釈が必要とされた。【００７７】
各水溶液のＬ*値、ａ*値、ｂ*値の測定は、日立製作所社製のＵ３３００を用いて行った。具体的には、スキャンスピード６００ｎｍ／ｍｉｎ、測定波長範囲３８０〜８００ｎｍ、スリット幅２．０ｎｍの条件で透過率測定し、Ｄ６５光源、視野角２度において算出した。  結果を表４に示す。【００７８】
【表４】
2007058245.tif 000009
【００７９】
表４に示すように、実施例６及び７は、１００００倍以下の希釈水溶液において、ａ*値が８０のとき、Ｌ*値が６０以上かつｂ*値が−１７以下であった。
このような特性を示す実施例のマゼンタインク組成物を用いることにより、記録物において、高Ｌ*値かつ高ａ*値かつ、低ｂ*値を色再現することができ、高明度な赤領域の色再現性に優れるだけではなく、紫領域の色再現性についても優れる。【００８０】
次に、実施例６、７の各インク組成物を、インクジェットプリンタＰＸ-Ｇ９００（セイコーエプソン社製）に充填し、塗工層を有するメディアの一例として、上述した写真用紙＜光沢＞（セイコーエプソン社製）に印刷して、各記録物を得た。印刷は、Ｄｕｔｙを５〜１００まで変化させて（インク重量０．３〜１３ｍｇ／ｉｎｃｈ2）、各マゼンタインクを吐出した。【００８１】
得られた記録物をＳＰＭ−５０（グレタグマクベス社製）でＤ５０光源、視野角２度、フィルターなしで、ＣＩＥで規定するＬ*値、ａ*値、ｂ*値を測定した。この記録物における、最大ａ*値を表５に示す。【００８２】
【表５】
2007058245.tif 000010
【００８３】
表５に示すように、実施例６、７は、ａ*値が８０以上であり、発色性に優れる。【００８４】
〔実施例Ｅ〕
＜タイプ２；実施例８＞
上記実施例４において固溶体タイプ１に代えて、上記固溶体タイプ２を用いた以外は同様の組成によるインク組成物を調製した。
＜タイプ４；実施例９＞           
上記実施例４において固溶体タイプ１に代えて、γ型ＰＶ１９とＰＲ２０２の重量割合が６５：３５である固溶体タイプ４を用いた以外は同様の組成によるインク組成物を調製した。
＜タイプ５；実施例１０＞
上記実施例４において固溶体タイプ１に代えて、γ型ＰＶ１９とＰＲ２０２の重量割合が６０：４０である固溶体タイプ５を用いた以外は同様の組成によるインク組成物を調製した。
＜タイプ６；実施例１１＞
上記実施例４において固溶体タイプ１に代えて、γ型ＰＶ１９とＰＲ２０２の重量割合が５０：５０である固溶体タイプ６を用いた以外は同様の組成によるインク組成物を調製した。【００８５】
＜比較例１，２＞
比較例１として、固溶体タイプ１に代えて、単一結晶型ＰＲ１２２を用いた以外は上記実施例４と同様の組成によるインク組成物、比較例２として、固溶体タイプ１に代えて、ＰＶ１９を用いた以外は上記実施例４と同様の組成によるインク組成物を調製した。【００８６】
上記で得られた各インク組成物を、上記実施例Ｃと同様の方法により光沢感及びインクの凝集むらを評価した。さらに、粒状性、レジンコート紙での発色性、及びレーザー専用紙発色性についても、以下の方法により評価した。【００８７】
（粒状性の評価）
粒状性は、記録媒体をインクが半分程度、被覆した状態が比較しやすく、レジンコート紙であれば、概ねDuty20%になる。また、顔料濃度4％以下のマゼンタインクのDuty20%は、レジンコート紙において明度５０〜７０になり、人肌を形成するDutyに該当する。
よって、色材である顔料の種類が異なるだけであれば、Duty20%の明度が高く、かつ、ａ*値が高いほど、粒状性が優れる。すなわち、高ａ*値であれば、色材濃度を低くしても発色性が維持できるので、より高明度化が図れる。
なお、図２においてはａ*値が低い方から２番目のプロットがDuty20%に該当する。【００８８】
公知の方法によりレジンコート紙に各インク組成物により記録し、以下の基準により評価した。
A：Duty20%のときの明度が約65以上であり、かつ、ａ*値が約５５以上である。
B：Duty20%のときの明度が約65以上である。
C：Duty20%のときの明度が約65未満である。
【００８９】
（レジンコート紙での発色性（RC紙発色性）の評価）
Ｌ*値が４０〜６０の中明度の赤と青の色再現性に理想的なマゼンタの色相は、Ｌ*値が５０〜６０で、かつ、ｂ*値が−１５のときに、ａ*値が高いことである。
その理由は、JapanColorに規定されているように、一般的なマゼンタ色の明度は、イエローの明度よりも低く、シアンと同等であるからである。
また、一般的にインクジェットインクのイエローの色相角は約９０度であり、インクジェットインクのシアンの色相角は約２４０度であるので、インクジェットインクのマゼンタインクの色相角は約１５度が発色の観点からは望ましい。
なお、図１においてはａ*値が低い方から６番目のプロットがDuty60%に該当し、7番目のプロットがDuty70%に該当し、8番目のプロットがDuty80%に該当する。  【００９０】
公知の方法によりレジンコート紙に各インク組成物により記録し、以下の基準により評価した。
A：ｂ*値が−１５の場合に、ａ*値が８０以上であり、かつ、そのときのDutyが約60％で達している。
B：ｂ*値が−１５の場合に、ａ*値が８０以上であり、かつ、そのときのDutyが約70％で達している。
C：ｂ*値が−１５の場合に、ａ*値が８０以上であり、かつ、そのときのDutyが約80％で達している。
D：ｂ*値が−１５の場合に、ａ*値が８０未満である。
【００９１】
（レーザー専用紙発色性）
最近になって、カタログ・パンフレットに使用される印刷本紙のように、耐水性を有し、かつ両面印刷が可能な記録媒体へのオンデマンドプリントが普及してきている。この要望は、レーザーでも使用できることが、ユーザーユーティリティーの観点から望ましい。
しかしながら、LPCCT（セイコーエプソン社製カラーレーザー専用紙）のような記録媒体はインクジェットインクを吸収しにくいので、非常に少ないインク付着量で発色するマゼンタ顔料種を含むマゼンタインクが望まれる。
上記で得られた各インク組成物を、インクジェットプリンタ（ＰＸ−Ｇ９００、セイコーエプソン社製）のインクカートリッジに装着し、印刷本紙であるLPCCTA4（王子製紙製）に、２８８０×１４４０ｄｐｉの解像度で印刷を行った。この際の印刷条件として、記録ヘッドの１駆動によって７２０×１８０ｄｐｉの解像度となるような単方向の記録方法において７ｎｇのドット重量となるように、インクの吐出量の調整を行った。なお、駆動ヘッドは２００ｃｐｓである。【００９２】
得られた各記録物において、下記のような基準により評価した。
A：5.6ｍｇ/inch２のインク重量でも凝集がなく、かつ、OD（Dm）値が1.2以上ある。
B：5.6ｍｇ/inch２のインク重量でも凝集がなく、かつ、OD（Dm）値が1.0以上1.2未満である。
C：5.6ｍｇ/inch２のインク重量でも凝集がなく、かつ、OD（Dm）値が1.0未満である。
これらの結果を表６に示す。
【００９３】
【表６】
2007058245.tif 000011
【００９４】
表６に示すように、γ型ＰＶ１９とＰＲ２０２の固溶体を用いた実施例においては、光沢感、粒状性、ＲＣ紙発色性、凝集むら防止、及びレーザー専用紙発色性、を両立できることが判った。【００９５】
〔実施例Ｆ〕
＜実施例１２〜１５＞  上記実施例６において固溶体タイプ１に代えて、上記固溶体タイプ２を用いた以外は同様にしてインク組成物を得た（実施例１２）。
上記実施例６において固溶体タイプ１に代えて、上記固溶体タイプ４を用いた以外は同様にしてインク組成物を得た（実施例１３）。
上記実施例６において固溶体タイプ１に代えて、上記固溶体タイプ５を用いた以外は同様にしてインク組成物を得た（実施例１４）。
上記実施例６において固溶体タイプ１に代えて、上記固溶体タイプ６を用いた以外は同様にしてインク組成物を得た（実施例１５）。【００９６】
＜実施例１６〜２１＞
上記実施例６において、上記固溶体タイプ１を、公知の方法により分散処理した（すなわち混練しない）もの４０．０重量％と、グリセリン１４．０重量％と、１，２−ヘキサンジオール７．０重量％と、トリエタノールアミン０．９重量％と、ＢＹＫ３４７０．１重量％と、超純水（残分）と、からなる組成（合計１００．０重量％）によって、インク組成物を得た（実施例１６）。  また、実施例１６において固溶体タイプ１に代えて固溶体タイプ３を用いた以外は同様の実施例１７、固溶体タイプ２を用いた以外は同様の実施例１８、固溶体タイプ４を用いた以外は同様の実施例１９、固溶体タイプ５を用いた以外は同様の実施例２０、固溶体タイプ６を用いた以外は同様の実施例２１、の各インク組成物を得た。【００９７】
＜実施例２２〜２７＞
上記実施例６において、上記固溶体タイプ１を混練、分散した後、さらに限外ろ過分級処理を行ったもの４０．０重量％と、グリセリン１４．０重量％と、１，２−ヘキサンジオール７．０重量％と、トリエタノールアミン０．９重量％と、ＢＹＫ３４７０．１重量％と、超純水（残分）と、からなる組成（合計１００．０重量％）によって、インク組成物を得た（実施例２２）。
また、実施例２２において固溶体タイプ１に代えて固溶体タイプ３を用いた以外は同様の実施例２３、固溶体タイプ２を用いた以外は同様の実施例２４、固溶体タイプ４を用いた以外は同様の実施例２５、固溶体タイプ５を用いた以外は同様の実施例２６、固溶体タイプ６を用いた以外は同様の実施例２７、の各インク組成物を得た。
【００９８】
上記で得られた各インク組成物を、以下の方法により評価した。（目詰まり回復性）   
実施例６、７、１２〜２７のマゼンタインク組成物をPX-G900に充填し、その後、インクカートリッジとヘッドを外した。このヘッドを４０度に１週間投入した。その後、元の状態に戻して、クリーニングボタンを８回連続で押して、インク吐出が全ノズルからできるかを確認した。
A：全ノズル回復した。     
B：全ノズル回復しない。【００９９】
（吐出安定性）
実施例６、７、１２〜２７のマゼンタインク組成物をPX-G900に充填し、普通紙のはやいの記録モードで、４０度２５％の環境下で耐久印刷を実施した。
A：1000枚印刷しても抜けがない。  
B：1000枚印刷の途中で抜けがある。
これらの結果を表７に示す。【０１００】
【表７】
2007058245.tif 000012
【０１０１】
表７に示すように、ＰＶ１９の重量がＰＲ２０２の重量よりも大きい固溶体においては、混練処理、分散処理、及び分級処理を行った場合に、特に目詰まり回復性及び吐出安定性に優れていることが判った。
【図１】
2007058245.tif 000015
【図２】
2007058245.tif 000016
【図３】
2007058245.tif 000017
【図４】
2007058245.tif 000018
【国際調査報告】
2007058245.tif 000019
2007058245.tif 000020
2007058245.tif 000021
2007058245.tif 000022